(57)【要約】【課題】袋本体を複数に区画して密閉された複数の収容室を形成し、各収容室同士間には各収容室を仕切る弱化部を形成し、これらの収容室に収容された内容物を、１つの収容室内に集めて混合可能にした調剤収容袋の別々の収容室に粉材と液材とが収容された歯科粉液材料を、袋本体に押圧力を付加することにより前記弱化部を破断した後に、均一に混合することができ、且つ、手の温度に因らず、一定の初期粘度を有する混和物が得られる手段を提供すること。【解決手段】袋本体に押圧力を付加することにより前記弱化部を破断した後に、前記袋本体表面を介して混和用器具によって押圧し、粉材収容室と液材収容室とに別々に収容した歯科粉液材料の粉材と液材とを混和することによって歯科粉液材料ペーストとすることを特徴とする歯科粉液材料ペーストの製造方法である。【選択図】  なし【特許請求の範囲】
【請求項１】
袋本体を複数に区画して密閉された複数の収容室を形成し、各収容室同士間には各収容室を仕切る弱化部を形成し、該弱化部を前記袋本体へ付加する押圧力によって破断可能に形成し、
前記弱化部の破断後は各収容室を連通させて、これらの収容室に収容された内容物を、１つの収容室内に集めて混合可能にした調剤収容袋であって、
前記複数の収容室には、有機高分子を含む粉材と、該粉材を溶解させるとともに該粉材と協働してペースト状に変化する液材とからなる歯科粉液材料を、粉材を収容する粉材収容室と液材を収容する液材収容室とに別々に収容した歯科粉液材料入り調剤収容袋の、前記袋本体に押圧力を付加することにより前記弱化部を破断した後に、
前記袋本体表面を介して混和用器具によって押圧し、粉材収容室と液材収容室とに別々に収容した歯科粉液材料の粉材と液材とを混和することによって歯科粉液材料ペーストとすることを特徴とする歯科粉液材料ペーストの製造方法。
【請求項２】
混和用器具が、混和時に、歯科粉液材料入り調剤収容袋と線で接触し、該線の長さの割合が、歯科粉液材料入り調剤収容袋の弱化部の長さに対し、５％以上である混和用器具であることを特徴とする請求項１に記載の歯科粉液材料ペーストの製造方法。
【請求項３】
混和用器具が、混和時に、歯科粉液材料入り調剤収容袋と面で接触し、該面の面積の割合が、該調剤収容袋を平面図として見た時の、弱化部を破断後に連通して得られる各収容室を１つとした場合の収容室の面積に対し、０．５％以上である混和用器具であることを特徴とする請求項１に記載の歯科粉液材料ペーストの製造方法。
【請求項４】
歯科粉液材料が、粉材に低級アルキル（メタ）アクリレート系重合体と重合開始剤を含み、液材に（メタ）アクリレート系重合性単量体を含む義歯床用硬質裏装材であることを特徴とする請求項１〜３いずれか一項に記載の歯科粉液材料ペーストの製造方法。
【請求項５】
混和時に、歯科粉液材料入り調剤収容袋と線で接触し、該線の長さの割合が、歯科粉液材料入り調剤収容袋の弱化部の長さに対し、５％以上である混和用器具又は混和時に、歯科粉液材料入り調剤収容袋と面で接触し、該面の面積の割合が、該調剤収容袋を平面図として見た時の、弱化部を破断後に連通して得られる各収容室を１つとした場合の収容室の面積に対し、０．５％以上である混和用器具と、
袋本体を複数に区画して密閉された複数の収容室を形成し、各収容室同士間には各収容室を仕切る弱化部を形成し、該弱化部を前記袋本体へ付加する押圧力によって破断可能に形成し、前記弱化部の破断後は各収容室を連通させて、これらの収容室に収容された内容物を、１つの収容室内に集めて混合可能にした調剤収容袋であって、前記複数の収容室には、有機高分子を含む粉材と該粉材を溶解させるとともに該粉材と協働してペースト状に変化する液材とからなる歯科粉液材料を、粉材を収容する粉材収容室と液材を収容する液材収容室とに別々に収容した歯科粉液材料入り調剤収容袋と、
を含む歯科粉液材料ペースト作製キット。
【請求項６】
混和用器具が、混和時に、歯科粉液材料入り調剤収容袋と線で接触し、該線の長さの割合が、歯科粉液材料入り調剤収容袋の弱化部の長さに対し、５％以上である混和用器具であることを特徴とする請求項５に記載の歯科粉液材料ペースト作製キット。
【請求項７】
混和用器具が、混和時に、歯科粉液材料入り調剤収容袋と面で接触し、該面の面積の割合が、該調剤収容袋を平面図として見た時の、弱化部を破断後に連通して得られる各収容室を１つとした場合の収容室の面積に対し、０．５％以上である混和用器具であることを特徴とする請求項５に記載の歯科粉液材料ペースト作製キット。
【請求項８】
歯科粉液材料入り調剤収容袋に収容された歯科粉液材料が、粉材に低級アルキル（メタ）アクリレート系重合体と重合開始剤を含み、液材に（メタ）アクリレート系重合性単量体を含む義歯床用硬質裏装材であることを特徴とする請求項５〜７いずれか一項に記載の歯科粉液材料ペースト作製キット。
【発明の詳細な説明】
【技術分野】
【０００１】
本発明は、混合を均一に行うことができ、且つ、手の温度に因らず、一定の初期粘度を有する混和物が得られる調剤収容袋に収容された歯科粉液材料ペーストの製造方法、および該歯科粉液材料ペースト作製キットに関する。
【背景技術】
【０００２】
代表的な歯科材料として、歯牙窩洞充填材、歯科補綴物、歯科補綴物補修材料、歯科用接着材等がある。歯牙窩洞充填材とは、虫歯の治療のために開けられたり削られたりした穴を充填する材料であり、歯科補綴物とは歯の欠損を修復するための人工物（歯冠・義歯）のことである。歯科補綴物補修材料とは、前述の補綴物を補修するための材料のことであり、歯冠の補修材料や義歯の床材の補修材料等が例示される。歯科用接着材とは、歯牙窩洞充填材や歯科補綴物と歯質、義歯の床材の補修材料と義歯とを接着するために使用する材料である。
【０００３】
このような歯科材料には、複数の成分から構成されているものが圧倒的に多く、患者の治療中に歯科医師等がその場で複数の材料を混ぜ合わせて用いることが多々ある。これらの材料の組み合わせは、液材同士、ペースト材同士、粉材と液材等を組み合わされたものがある（これらを「二成分系歯科材料」と記す）。
【０００４】
粉材と液材の組み合わせからなる二成分系歯科材料（以下、これらを「歯科粉液材料」とも記す）の代表的な例として、例えば義歯床用硬質裏装材、歯科補修用レジン、義歯床用粘膜調整材、歯科用レジンセメント等が挙げられる。
【０００５】
義歯床用硬質裏装材とは、骨吸収や粘膜面の変形等によって装着している義歯が口腔粘膜に適合しなくなってきた際に、適合しなくなった義歯床面に裏装して義歯を再適合させるための補修材料である。
【０００６】
歯科補修用レジンとは、割れた義歯、欠けた人工歯等の補綴物の補修や、欠損部位に残暫間的に使用するための仮歯を作製するためのレジン材料である。
【０００７】
義歯用粘膜調整材とは、義歯が合わない等が原因で、歯茎の粘膜が傷んでいるような場合に、義歯と歯茎と密着する部分に、歯茎の粘膜の快復を図るために用いられる粘着力のある調整材である。この義歯床用粘膜調整材は、その使用条件から、最終形態は弾性体となる。
【０００８】
歯科用レジンセメントとは、齲蝕や事故等により機能を失った歯牙をインレーやクラウンと呼ばれる金属やセラミック製の補修材料を用いて補修するに際し、歯冠用補修材料の歯牙への固定のために用いる材料のことで、歯牙のみならず種々の被着体（金属やセラミックス等）を強固に接着するための材料である。
【０００９】
例えば、義歯床用裏装材、歯科補修用レジンとしては、一般的にポリメチルメタクリレート（以下ＰＭＭＡとも表わす）、ポリエチルメタクリレート（以下ＰＥＭＡとも表わす）及びメチルメタクリレートとエチルメタクリレートの共重合体（以下Ｐ（ＭＭＡ−ＥＭＡ）とも表わす）等の有機高分子を含む粉材；メチルメタクリレート、エチルメタクリレート、ブチルメタクリレート、２−ヒドロキシエチルメタクリレート等のラジカル重合性化合物等のモノマーを含む液材よりなる歯科粉液材料が用いられる。
【００１０】
このような粉材と液材の組み合わせからなる歯科粉液材料は、粉材と液材とに適当な重合開始剤成分を分配することによって調製することができる。硬化のための重合開始剤成分としてはラジカル重合開始剤が多用されている。診療時に両成分を混合し、ラジカル重合開始剤を用いてモノマーを重合させ硬化体を得ることができる。上記二成分系歯科材料で使用されているモノマー成分を、ポリマー成分と接触させると短時間でその一部が溶解するとともにポリマー成分中に浸透して膨潤する。このため、モノマー成分とポリマー成分との混合物の粘度を適度に調節することによって、臨床上又は技工上の操作を容易にすることができるという利点を有する（特許文献１）。
【００１１】
上述のような粉材と液材の組み合わせからなる歯科粉液材料としては、義歯床用粘膜調整材のように、最終的には剛体の硬化体ではなく、弾性体となるものも存在する。この場合には液材は、モノマーでなく、セバシン酸エステル、フタル酸エステルに代表されるような液状の可塑剤を用いる。なお、こうした液状可塑剤としては、高分子可塑剤も良好に使用される（特許文献２）。
【００１２】
特許文献３には、袋本体を複数に区画して密閉された複数の収容室を形成し、各収容室同士間には各収容室を仕切る弱化部を形成し、該弱化部を前記袋本体へ付加する押圧力によって破断可能に形成し、前記弱化部の破断後は各収容室を連通させて、これらの収容室に収容された内容物を、１つの収容室内に集めて混合可能にした調剤収容袋において、前記複数の収容室には、有機高分子を含む粉材と、該粉材を溶解させるとともに該粉材と協働してペースト状に変化する液材とからなる歯科粉液材料を、粉材と液材とで各収容室に別々に収容し、前記弱化部の破断後にペースト状に変化する粉材と液材とを、前記袋本体の表面を介して押圧可能にするよう前記袋本体を形成してなる歯科粉液材料入り調剤収容袋が記載されており、歯科粉液材料を該調剤収容袋に収容し、調剤することで、調剤された歯科粉液材料への気泡混入が抑制され、調剤された歯科粉液材料の物性が向上することが開示されている。
【先行技術文献】
【特許文献】
【００１３】
【特許文献１】特開平０６−２１９９１９号公報
【特許文献２】特開平１１−０７１２２０号公報
【特許文献３】特開２０１４−２２３２３７号公報
【発明の概要】
【発明が解決しようとする課題】
【００１４】
前述した特許文献１、２に示すような歯科粉液材料で使用されるモノマーや液状可塑剤は、ポリマー成分と接触させると、短時間でその一部を溶解すると共に、ポリマー成分中に浸透して膨潤させている。歯科治療ではその後、それらの混合物を義歯に盛付け、患者の口腔内に挿入する操作を行う。そのような歯科治療の中で、混和物の初期粘度が重要になっている。初期粘度とは、二成分を混和し、該混和物を次の操作へ供する時の粘度を指す。
【００１５】
初期粘度が低いと、混合物の流動性が低く、混合物を義歯に盛付けた時に、混合物が、義歯から流れ出て、口腔形状を再現するペーストが不足する等の不具合が生じる。反対に、初期の粘度が高いと、混合物の流動性が高く、それらの混合物を義歯に盛り付けた時に混合物が流れず、患者の口腔内に挿入した時に、ペーストがしっかりと伸びず、口腔形状を十分に再現できない等の不具合に繋がる。
【００１６】
このような歯科粉液材料を使用する場合、通常、歯科医師等の術者が、使用の直前に各成分の計量を行う。そして、それら計量した各成分をラバーカップの中や、練和紙の上で、術者がヘラや撹拌棒等を手にとって、混和する。その後、均一に混和した混和物を歯科治療へ供する。また、二成分系歯科材料では、二成分の混合は均一に混合して使用することが重要である。混和が不十分であると重合反応や増粘が不均一になる。例えば、有機高分子（ポリマー）を含む粉材とモノマーを含む液材から成る二成分系歯科材料の場合、混和が不十分となった場合、局所的に急激に重合反応が進み、発熱が増大する等、危険を生じる可能性がある。
【００１７】
また、特許文献３には、液材を収容している収容室の押し込みによる液圧と含まれる空気の空圧で、弱化部である仕切り壁の全体又は一部を破断し、その後、収容袋を親指と人差し指によって押圧することで混合を行う方法が開示されている。
【００１８】
該混合方法にて歯科粉液材料―例えば、義歯床用硬質裏装材を混合した場合、混合する手の温度が低い場合、得られる混和物の初期粘度は、通常のラバーカップ内で混和した場合の初期粘度と同等であり、その後の義歯上への盛付け、口腔内に挿入する、といった操作の際に、十分な操作余裕時間が得られ、違和感なく操作が可能である。一方、混合する手の温度が高い場合、混和後、得られる混合物の初期粘度が高く、その後の義歯上への盛付け、口腔内に挿入する、といった操作の際に、十分な操作余裕時間が得られないという問題が生じることがわかった。
【００１９】
従って、袋本体を複数に区画して密閉された複数の収容室を形成し、各収容室同士間には各収容室を仕切る弱化部を形成し、該弱化部を前記袋本体へ付加する押圧力によって破断可能に形成し、
前記弱化部の破断後は各収容室を連通させて、これらの収容室に収容された内容物を、１つの収容室内に集めて混合可能にした調剤収容袋であって、
前記複数の収容室には、粉材と液材から構成される二成分歯科材料が別々に収容された歯科粉液材料入り調剤収容袋に収容された歯科粉液材料からペーストを製造する方法において、混合を均一に行うことができ、且つ、手の温度に因らず、一定の初期粘度を有する混和物が得られる手段が求められていた。
【課題を解決するための手段】
【００２０】
本発明者らは、上記課題を解決するため鋭意研究を重ねた結果、袋本体を複数に区画して密閉された複数の収容室を形成し、各収容室同士間には各収容室を仕切る弱化部を形成し、該弱化部を前記袋本体へ付加する押圧力によって破断可能に形成し、
前記弱化部の破断後は各収容室を連通させて、これらの収容室に収容された内容物を、１つの収容室内に集めて混合可能にした調剤収容袋において、
前記複数の収容室には、粉材と液材から構成される歯科粉液材料が別々に収容し、前記弱化部の破断後に混和し使用することを特徴とする歯科粉液材料入り調剤収容袋に収容された歯科粉液材料にて、手に接触することなく押圧を加え、混和を行うことで、混和を均一に行うことができ、且つ、手の温度に因らず、一定の初期粘度を有する混和物が得られる混和方法を見出し、本発明を完成させるに至った。
【００２１】
即ち本発明は、袋本体を複数に区画して密閉された複数の収容室を形成し、各収容室同士間には各収容室を仕切る弱化部を形成し、該弱化部を前記袋本体へ付加する押圧力によって破断可能に形成し、
前記弱化部の破断後は各収容室を連通させて、これらの収容室に収容された内容物を、１つの収容室内に集めて混合可能にした調剤収容袋であって、
前記複数の収容室には、有機高分子を含む粉材と、該粉材を溶解させるとともに該粉材と協働してペースト状に変化する液材とからなる歯科粉液材料を、粉材を収容する粉材収容室と液材を収容する液材収容室とに別々に収容した歯科粉液材料入り調剤収容袋の、前記袋本体に押圧力を付加することにより前記弱化部を破断した後に、
前記袋本体表面を介して混和用器具によって押圧し、粉材収容室と液材収容室とに別々に収容した歯科粉液材料の粉材と液材とを混和することによって歯科粉液材料ペーストとすることを特徴とする歯科粉液材料ペーストの製造方法である。
【００２２】
本発明の歯科粉液材料ペーストの製造方法は、混和用器具が、混和時に、歯科粉液材料入り調剤収容袋と線で接触し、該線の長さの割合が、歯科粉液材料入り調剤収容袋の弱化部の長さに対し、５％以上である混和用器具、又は、混和時に、歯科粉液材料入り調剤収容袋と面で接触し、該面の面積の割合が、該調剤収容袋を平面図として見た時の、弱化部を破断後に連通して得られる各収容室を１つとした場合の収容室の面積に対し、０．５％以上である混和用器具であることが好ましい。
【００２３】
また、本発明の歯科粉液材料ペーストの製造方法は、歯科粉液材料が、粉材に低級アルキル（メタ）アクリレート系重合体と重合開始剤を含み、液材に（メタ）アクリレート系重合性単量体を含む義歯床用硬質裏装材であることが好ましい。
【００２４】
また、別の本発明は、混和時に、歯科粉液材料入り調剤収容袋と線で接触し、該線の長さの割合が、歯科粉液材料入り調剤収容袋の弱化部の長さに対し、５％以上である混和用器具又は混和時に、歯科粉液材料入り調剤収容袋と面で接触し、該面の面積の割合が、該調剤収容袋を平面図として見た時の、弱化部を破断後に連通して得られる各収容室を１つとした場合の収容室の面積に対し、０．５％以上である混和用器具と、
袋本体を複数に区画して密閉された複数の収容室を形成し、各収容室同士間には各収容室を仕切る弱化部を形成し、該弱化部を前記袋本体へ付加する押圧力によって破断可能に形成し、前記弱化部の破断後は各収容室を連通させて、これらの収容室に収容された内容物を、１つの収容室内に集めて混合可能にした調剤収容袋であって、前記複数の収容室には、有機高分子を含む粉材と該粉材を溶解させるとともに該粉材と協働してペースト状に変化する液材とからなる歯科粉液材料を、粉材を収容する粉材収容室と液材を収容する液材収容室とに別々に収容した歯科粉液材料入り調剤収容袋と、
を含む歯科粉液材料ペースト作製キットである。
【００２５】
本発明の歯科粉液材料ペースト作製キットは、混和用器具が、混和時に、歯科粉液材料入り調剤収容袋と線で接触し、該線の長さの割合が、歯科粉液材料入り調剤収容袋の弱化部の長さに対し、５％以上である混和用器具、又は、混和時に、歯科粉液材料入り調剤収容袋と面で接触し、該面の面積の割合が、該調剤収容袋を平面図として見た時の、弱化部を破断後に連通して得られる各収容室を１つとした場合の収容室の面積に対し、０．５％以上である混和用器具であることが好ましい。
【００２６】
また、本発明の歯科粉液材料ペースト作製キットは、歯科粉液材料入り調剤収容袋に収容された歯科粉液材料が、粉材に低級アルキル（メタ）アクリレート系重合体と重合開始剤を含み、液材に（メタ）アクリレート系重合性単量体を含む義歯床用硬質裏装材であることが好ましい。
【発明の効果】
【００２７】
本発明は、袋本体を複数に区画して密閉された複数の収容室を形成し、各収容室同士間には各収容室を仕切る弱化部を形成し、該弱化部を前記袋本体へ付加する押圧力によって破断可能に形成し、
前記弱化部の破断後は各収容室を連通させて、これらの収容室に収容された内容物を、１つの収容室内に集めて混合可能にした調剤収容袋であって、
前記複数の収容室には、粉材と液材から構成される歯科粉液材料を別々に収容した歯科粉液材料入り調剤収容袋に収容された歯科粉液材料を、弱化部を破断後に袋本体表面を介して混和用器具によって押圧し、混和を行うことで、手で押圧することなく押圧、混和が可能であるので、混和を均一に行うことができ、且つ、手の温度に因らず、混和を行うことができるので、一定の初期粘度を有する歯科粉液材料ペーストが得られ、操作性の優れた混和物を得ることができる。
【図面の簡単な説明】
【００２８】
【図１】本発明の実施形態における調剤収容袋の平面図である。
【図２】本発明の実施形態における調剤収容袋の斜視図である。
【図３】本発明の実施形態における調剤収容袋の使用手順を示し、液材収容室を押圧して弱化部を破断している状態の平面図である。
【図４】本発明の実施形態における調剤収容袋の使用手順を示し、混和用器具により、袋本体の表面を押圧している状態の斜視図である。
【図５】本発明の実施形態における調剤収容袋の使用手順を示し、ペースト状になった歯科粉液材料を袋本体から取出している状態の平面図である。
【図６】本発明の実施例に示すローラー状の混和用器具イの平面図である。
【図７】本発明の実施例に示す台形状の混和用器具ウの平面図である。
【図８】本発明の実施例に示すスクイザー状の混和用器具キの、（ａ）平面図、（ｂ）正面図である。
【発明を実施するための形態】
【００２９】
先ず、歯科粉液材料入り調剤収容袋（以下、単に「歯科材料入り調剤収容袋」、「調剤収容袋」とも略す）の特徴を下記に記す。
【００３０】
本発明における歯科粉液材料入り調剤収容袋は、袋本体を複数に区画して密閉された複数の収容室を形成し、各収容室同士間には各収容室を仕切る弱化部を形成し、該弱化部を前記袋本体へ付加する押圧力によって破断可能に形成し、
前記弱化部の破断後は各収容室を連通させて、これらの収容室に収容された内容物を、１つの収容室内に集めて混合可能にした調剤収容袋であって、
前記複数の収容室には、有機高分子を含む粉材と、該粉材を溶解させるとともに該粉材と協働してペースト状に変化する液材とからなる歯科粉液材料を、粉材を収容する粉材収容室と液材を収容する液材収容室とに別々に収容した歯科粉液材料入り調剤収容袋である。
【００３１】
本発明の実施形態における歯科粉液材料入り調剤収容袋について図面を参照しながら説明する。
【００３２】
図１及び図２は、本発明の実施形態による歯科粉液材料入り調剤収容袋１を示す。
【００３３】
調剤収容袋１は袋本体２から形成され、本実施形態では形状が長方形状である。袋本体２は透明若しくは半透明のフィルムシートを重ね合わせて形成したものであり、印字されたものを使用する場合は内部が観察できるように、透明若しくは半透明部分を設けることが好ましい。
【００３４】
袋本体２は、粉材を収容する粉材収容室３と液材を収容する液材収容室４を区画し、これらの収容室３，４は互いに隣接している。粉材収容室３には、義歯床用硬質裏装材等の歯科粉液材料の粉材が、液材収容室には該歯科粉液材料の液材が収容されている。これらの収容室３，４は四角形が好ましいが、混合に支障がない範囲で他の形状を用いることも可能である。また混合効率向上のため隅角部分を丸く加工することも可能である。袋本体２の周縁部５は、所定の幅で熱溶着によって密閉されている。隣り合う粉材収容室３と液材収容室４との間には、これらを仕切る仕切壁７が形成され、本実施形態では仕切壁７は、熱溶着によって形成されているが、上述した袋本体２の周縁部５の熱溶着よりも溶着力が弱い弱化部となっている。この弱化部は、例えば、液材収容室４に押圧力を付加すると、仕切壁７が破断される強度に形成される。一方、周縁部５の熱溶着については、その押圧力に抗して破断されない強度を有する。
【００３５】
袋本体２の材質は、変形が不能な硬い材料は除かれ、収容室３，４に収容する粉材や液材の材質によって異なる場合はあるが、一般的には容易に破断することのない強度を有するものであれば種々のものを用いることができる。例えば、ポリエチレン、ポリプロピレン、ポリエステル、ポリアミド、エチレン−酢酸ビニル、エチレン−メタクリル酸等の合成樹脂やアルミフィルムを単独で又は混合物としてシート状にしたものを用いることができる。また、２種以上のシートを積層したラミネートシートを用いることもできる。シートの厚さは、好ましくは４０〜２００μｍである。
【００３６】
調剤収容袋１の形成手順を例示すれば以下のとおりである。２枚のフィルムを重ね合わせ、若しくは１枚のシートを折り畳んで２層のフィルムとする。フィルムが連続シートであるならば、１つの袋本体２に対応する大きさにカットし、左右側辺５ｂ，５ｃと下辺５ｄ及び仕切壁７を熱溶着する。そして、この時点で開口されている袋本体２の上辺５ａから粉材収容室３に所望量の歯科粉液材料の粉材８を収容し、同じく上辺５ａから液材収容室４に所望量の歯科粉液材料の液材９を収容する。本実施形態では、粉材収容室３及び（又は）液材収容室４に所定量の空気を混入させてから、袋本体２の上辺５ａを熱溶着する。したがって、袋本体２の周囲全体が密閉され、さらに仕切壁７も密閉性を維持するので、各収容室３，４が互いに密閉状態で形成される。
【００３７】
次いで、本発明の歯科粉液材料ペーストの製造方法を以下、詳細に記載する。
【００３８】
本発明の歯科粉液材料ペーストの製造方法は、
上記歯科粉液材料入り調剤収容袋の弱化部を破断後に、該調剤袋の袋本体表面を介して混和用器具を用いて押圧・混和できる方法であれば、特に制限なく自由に選択できる。混和する際には手で押圧することなく混和用器具によって押圧することが好ましい。混和用器具を用いることにより、手で押圧しなくとも粉材と液材を短時間で均一に混ぜ合わせることが可能であり、歯科粉液材料入り調剤収容袋に手の熱が伝わらず、安定した初期粘度のペーストが得られ、操作性の優れた混和物を得ることができる。
【００３９】
本発明の歯科粉液材料ペーストの製造方法に使用する混和用器具を以下、詳細に記載する。
【００４０】
本発明の歯科粉液材料ペーストの製造方法に使用する混和用器具の形状は、特に制限されるものでなく、自由な形状を選択できる。
【００４１】
例えば、棒状、円柱状、ヘラ状、板状、台形状、ボール状、ローラー状、スクイザー状ブラシ状、指サック状、洗濯バサミ状等が挙げられる。
【００４２】
これらは、調剤収容袋の上面、若しくは下面から押圧する形状でもよいし、調剤収容袋の上面と下面を挟み込んで押圧するような形状でもよい。
【００４３】
また、混和用器具の調剤収容袋と接する箇所に凹凸を付ける等の加工を施してもよいし、持ちやすくするために、持ち手をつける等の加工を行ってもよい。
【００４４】
その中で、ヘラ状の混和用器具であれば、歯科医師等は、従来の歯科用セメント等の混和操作と同様の操作で、収容袋内の混和ができるため、違和感なく操作が行うことができる。ヘラ状の混和器具とは、扁平状に加工された混和用器具である。ヘラ状の混和用器具としては、歯科用に一般的に使用されるヘラが好ましい。具体的には、歯科用セメントを混和する時に使用されるヘラ（トクヤマデンタル社製「セメントヘラ」）や、義歯床用硬質裏装材、義歯用粘膜調整材を混和する時に使用されるヘラ（トクヤマデンタル社製「スパチュラＮｏ．００１」、トクヤマデンタル社製「スパチュラ」）が挙げられる。
【００４５】
また、混和を行う際に、混和用器具が歯科材料入り調剤収容袋と線で接するものであると、混和時間が短縮され、良好である。
【００４６】
線で接するとは、混和を行う際、混和用器具により、歯科粉液材料入り調剤収容袋の上面及び／又は下面に０．５ｋｇの押圧力を加えた時に、歯科粉液材料入り調剤収容袋と混和用器具とが線で接触することを意味している。
【００４７】
混和用器具が歯科粉液材料入り調剤収容袋と接する線の長さの割合は、混和用器具により０．５ｋｇの押圧力を加えたときに歯科粉液材料入り調剤収容袋と接する線の長さが、弱化部７の長さＡに対して、５％以上であることが好ましく、３０％以上であることがより好ましく、５０％以上であることが最も好ましい。
【００４８】
なお、上述した線で接する混和用器具を用いて混和を行う場合、歯科粉液材料入り調剤収容袋の弱化部を破断し、各収容室を連通後、該混和用器具を粉材収容室と液材収容室を行き来させるように動かし、混和を行うことが好ましい。
【００４９】
更に、該歯科粉液材料入り調剤収容袋と混和用器具は、面で接することで、少ない接触面積で混和性が良好となる。
【００５０】
面で接するとは、混和を行う際、混和用器具により、歯科粉液材料入り調剤収容袋の上面及び／又は下面に０．５ｋｇの押圧力を加えた時に、歯科粉液材料入り調剤収容袋と混和用器具とが面で接触することを意味している。
【００５１】
混和用器具が歯科材料入り調剤収容袋と接する面の面積の割合は、混和用器具により歯科粉液材料入り調剤収容袋の上面及び／又は下面に０．５ｋｇの力を加えた時に、歯科粉液材料入り調剤収容袋と接する面の面積が、該調剤収容袋を平面図として見た時の、弱化部を破断後に連通して得られる各収容室を１つとした場合の収容室の面積（図１においては、弱化部７の長さＡと、粉材収容室３と液材収容室４を合わせた長さＢの積から求められる面積に相当）に対して、０．５％以上であると、その混和に要する時間が大幅に向上するので好ましい。
【００５２】
なお、上述した面で接する混和用器具を用いて混和を行う場合も、上述した線で接する混和用器具を用いて混和を行う場合同様、歯科粉液材料入り調剤収容袋の弱化部を破断し、各収容室を連通後、該混和用器具を粉材収容室と液材収容室を行き来させるように動かし、混和を行うことが好ましい。
【００５３】
これら、上述した面で接する混和用器具を用いて混和を行う場合、歯科粉液材料入り調剤収容袋の弱化部を連通後、該混和用器具を、特に混和の方向等を考慮せずに、調剤収容袋の上面及び／又は下面を押圧し、混和しても、混和に要する時間は少なく、良好な混和性を示す。
【００５４】
本発明の混和器具の硬さは、混和時の押圧に耐え得るものであれば、特に制限されるものでなく、自由に選択することができる。
【００５５】
その中で、混和用器具の硬さは、混和用器具を歯科粉液材料入り調剤収容袋の上面及び／又は下面に０．２ｋｇの力を加えた時に混和用器具にヒビや破折等がないことが好ましく、１．０ｋｇの力を加えた時にヒビや破折等がないことがより好ましく、３．０ｋｇの力を加えた時にヒビや破折等がないことが最も好ましい。
【００５６】
また、混和用器具のヤング率が０．１ＧＰａ以上であることが好ましく、０．２ＧＰａ以上であることがより好ましく、０．３ＧＰａ以上であることが最も好ましい。ヤング率とは、フックの法則が成立する弾性範囲における同軸方向のひずみと応力の比例定数である、具体的には、線形弾性体におけるフックの法則ε（ひずみ）＝σ（応力）／Ｅ（ヤング率）より、Ｅ＝σ／εで導かれる。
【００５７】
ヤング率が０．１ＧＰａより小さいと、混和用器具の硬さが柔らかすぎ、混和時に混和用器具が変形してしまい、混和に時間を要し、操作性が低下する。
【００５８】
本発明の混和用器具に使用される材質は、特に制限されるものではなく、適宜の金属材料、セラミックス、木材、ガラス、合成樹脂或いは合成ゴム等から形成することができる。
【００５９】
その中でも、手の熱が混和用器具、歯科粉液材料入り調剤収容袋、更には二成分系歯科材料に伝わり難く、且つ、混和用器具と歯科粉液材料入り調剤収容袋とが接触した時に摩擦が生じず、滑り性が良好であるという観点から、合成樹脂を使用することが好ましい。
【００６０】
混和用器具に使用する合成樹脂は、特に限定されず、公知の合成樹脂を採用可能である。
【００６１】
例を示すならば、ポリエチレン、ポリプロピレン、ポリブチレン、並びにエチレン、プロピレン、及びブテン等から選ばれる少なくとも２種類以上のオレフィン系モノマーを共重合した共重合体等のオレフィン系ポリマー；
ポリメチルメタクリレート等に代表されるポリ（メタ）アクリル酸、及び２種類以上の（メタ）アクリレート系モノマーを共重合した共重合体等の（メタ）アクリル系モノマー；
ポリスチレン，ポリ（アクリロニトリル−スチレン），ポリ（ブタジエン−スチレン），ＡＢＳポリマー等のスチレン系ポリマー；
ポリ酢酸ビニル、ポリ塩化ビニル、ポリ塩化ビニリデン、ポリ塩素化塩化ビニル、及び２種類以上の塩化ビニル系モノマー、又は酢酸ビニル系モノマー等を共重合した共重合体等の軟質ビニル系ポリマー；
ナイロン６，ナイロン６６，ナイロン６１０，ナイロン６１２，ナイロン１１，ナイロン１２，ナイロン４６等のアミド系ポリマー；
ポリエチレンテレフタレート等の不飽和ポリエステル樹脂；
テレフタル酸ジメチル、１，４−ブタンジオール、ポリ（オキシテトラメチレン）グリコールを原料とし、エステル交換や重縮合反応で製造する熱可塑性エラストマー；
ポリテトラフルオロエチレン、ポリトリフルオロエチレン、ポリフッ化ビニリデン、並びにテトラフルオロエチレン、トリフルオロエチレン、及びフッ化ビニル等から選ばれる少なくとも２種類以上のフッ素系モノマーを共重合した共重合体等のフッ素系ポリマー；
その他、ポリカーボネート、ポリアセタール、ポリエーテルスルホン、ポリフェニレンオキサイド、ポリフェニレンスルファイド、ポリスルホン；
等が好ましく使用できる。
【００６２】
本発明の混和用器具の大きさは、特に制限されるものではないが、手に持ち、操作を行うといった観点から全長３００ｍｍ以下とすることが好ましい。
【００６３】
本発明の混和用器具の製造方法は、特に限定されるものでなく、公知の技術により任意の方法で製造できる。例えば、合成樹脂であれば、射出成形、押出し成形、ブロー成形、真空成形、圧空成形等の適宜の製造方法が選択できる。
【００６４】
該歯科粉液材料入り調剤収容袋に収容される歯科粉液材料は、歯科粉液材料であれば、特に制限なく、好適に使用できる。
【００６５】
その中でも、混合後の混和物の初期粘度が、次操作以降の粘度上昇に大きく影響する義歯床用裏装材、歯科補修用レジン、歯科用レジンセメント等の歯科粉液材料に好適に使用される。
【００６６】
用途が、義歯床裏装材・歯科補修用レジン・歯科用レジンセメントの場合、粉材は低級アルキル（メタ）アクリレート系重合体の粉体を含み、液材は（メタ）アクリレート系重合性単量体（モノマー）を含み、さらに、これら粉材と液材の少なくとも一方には重合開始剤を含む形態であるのが好ましい。なお、重合開始剤は、通常、粉材と一緒に混ぜられる。
【００６７】
詳細には、義歯床裏装材・歯科補修用レジンの場合、例えば、粉材として、ポリエチルメタクリレート重合体、ポリ（メチルメタクリレートーエチルメタクリレート）共重合体、ポリメチルメタクリレート重合体等の低級アルキル（メタ）アクリレート系重合体が用いられる。液材としてメチルメタクリレート、２−メタクリロキシエチルプロピオネート、アセトアセトキシエチルメタクリレート、１，９−ノナンジオールジメタクリレート等の（メタ）アクリレート系重合性単量体（モノマー）が使用される。重合開始剤としては、過酸化ベンゾイル、ジメチルパラトルイジン、１−シクロへキシル−５−エチルピリミジントリオン、アセチルアセトン銅等が使用され、それらは通常粉材に配合される。
【００６８】
用途が、歯科用レジンセメントの場合、粉材として、ポリ（メチルメタクリレート−エチルメタクリレート）共重合体等が使用される。液材として、メチルメタクリレート、ヒドロキシエチルメタクリレート、ウレタンジメチルジメタクリレート等の（メタ）アクリレート系モノマーが使用される。また、重合開始剤として、テトラフェニルホウ素トリエタノールアミン塩、ジブチルヒドロキシトルエン、ｐ−トルエンスルフイン酸ナトリウムが使用される。
【００６９】
他方、用途が、義歯用粘膜調整材の場合、粉材は低級アルキル（メタ）アクリレート系重合体の粉体を含み、液材が液状可塑剤を含み、前記ペースト状に変化する粉材と液材の最終形態が弾性体となる形態であるのが好ましい。詳細には、例えば、粉材としてポリブチルメタクリレート重合体、ポリエチルメタクリレート重合体等の（メタ）アクリレート系重合体が使用される。液材として、セバシン酸ジエチル、フタル酸ジエチル等の液状可塑剤が使用される。これら液状可塑剤は、ポリブチルアクリレート、ポリプロピルアクリレート等の高分子可塑剤であってもよい。
【００７０】
上記粉材として使用する低級アルキル（メタ）アクリレート系重合体の粉体は、重合性に優れ、硬化体の機械的強度も高く、さらに、モノマーへの溶解性も良好であるため、その比表面積が０．０１〜２０ｍ２／ｇの範囲が好ましく、０．０５〜１５ｍ２／ｇの範囲がより好ましい。なお、上記比表面積は、窒素吸着ＢＥＴ法により測定した値である。また、低級アルキル（メタ）アクリレート系重合体の粉体は、同様の理由から、嵩密度が０．１〜１．０ｇ／ｃｍ３の範囲であるのが好ましく、０．１５〜０．８ｇ／ｃｍ３の範囲であるのがより好ましい。なお、上記嵩密度は、ＪＩＳ  Ｋ７３６５に準拠して測定した値である。
【００７１】
ここで、比表面積や嵩密度が上記上限値を越える粉体は、粉材と液材を混合した際の粘度上昇が早くなり過ぎ、術者が十分な操作時間を得にくくなる。また、ペーストへの空気の取り込み防止効果が若干低下する傾向がある。他方、比表面積や嵩密度が上記下限値を下回る粉体では歯科用途においては粒子が粗くなり、液材に対する溶解性が十分でなくなる。
【００７２】
図３に示すように、歯科医師等は調剤収容袋１を手にとって、液材９を収容している側の収容室４を両手の親指と人指し指との間に挟み込むようにして把持する。そして、収容室４の液材９が収容室３側に押し込むようにして押圧する。すると、収容室４の押し込みによる液材９の液圧と含まれている空気の空圧で、弱化部である仕切壁７の全体又は一部が破断される。仕切壁７が破断されると液材９は、粉材８に吸収されるようにして浸透する。
【００７３】
そして、図４に示すように、歯科医師等は混和用器具により、袋本体２の表面（表面、裏面、表裏両面を含む）を押圧し、混和を行う。混和の方法は、上述したように、調剤収容袋と、線で接する混和用器具の場合は、粉材収容室３と液材収容室４を行き来するように混和を行えばよい。また、面で接する混和用器具の場合は、特に混和の方向等を考慮せずに、調剤収容袋の上面及び／又は下面に押圧力を加え、混和しても十分混和できる。
【００７４】
混和された歯科粉液材料は、溶解作用等により、流動性の高いスラリー状となり、更なる溶解の進行、化学反応の進行等により徐々に粘度が上昇しペースト状になる。
【００７５】
この歯科粉液材料の押圧作業は、従来行われている混練や撹拌と異なり、歯科粉液材料ペーストに空気を巻き込むことがなく、反対に歯科粉液材料ペーストに含まれている空気の気泡を外部へ押出す効果も発揮される。
【００７６】
図５に示すように、歯科医師等は、混和が終了したところで、袋本体２のいずれかの部分を切断し、袋本体２から歯科粉液材料ペースト１０を押出すようにして取出す。袋本体２から取出された歯科粉液材料ペースト１０は、所望の形状に形成され、最終的に患部で硬化するか、または可塑剤の作用により弾性体になる。
【００７７】
そして、本発明の歯科粉液材料ペーストの製造方法により混和用器具を用いて混和を行うため、初期の粘度が手の温度に因らず、一定で得られるため、従来行っていたラバーカップや練和紙を用いて行う混和時と同様の性状の混和物が得られるため、何等支障がなく、使用することができる。
【実施例】
【００７８】
次に、本発明に関する実施例、比較例について説明するが、本発明は下記の実施例によって限定されるものではない。
【００７９】
上述した調剤収容袋を用いて、義歯床用硬質裏装材を調剤して、従来方法と比較した。
【００８０】
［義歯床用硬質裏装材の調剤試験］
［使用原料］
（１）粉材として、以下の原料を用いた。
ポリエチルメタクリレート重合体（ＰＥＭＡ）
粒径３５μｍ：比表面積０．３ｍ２／ｇ、嵩密度０．６８ｇ／ｃｍ３
（２）液材として、以下の原料を用いた。
２−メタクリロキシエチルプロピオネート（ＨＰｒ）
１，９−ノナンジオールジメタクリレート（ＮＤ）
（３）重合開始剤として、以下の原料を使用した。
過酸化ベンゾイル（ＢＰＯ）
ジメチルパラトルイジン（ＤＭＰＴ）
【００８１】
[粉材、液材の調製方法]
粉材、液材の調製方法は以下の通りである。
【００８２】
実施例１〜８、比較例１、及び参考例１における粉材は１００重量部のＰＥＭＡ３５に対して重合開始剤成分としてＢＰＯを０．６重量部添加して得た。また、液材はＨＰｒ６０重量部に対してＮＤ４０重量部、重合開始剤成分であるＤＭＰＴを０．６重量部添加して得た。
【００８３】
[歯科粉液材料入り調剤収容袋の製造方法]
最内層にポリエチレンのイージーピール層を有する積層フィルム（厚み１２０μｍ）を１００ｍｍ×７０ｍｍに２枚切り出した。その後、周縁部５ｂ、５ｃ、５ｄを５ｍｍ幅のヒートシーラーを用いて、１５０℃で２秒間の熱融着を行った。次いで、粉材収容室３と液材収容室４の大きさが３．５：１の割合になるように、弱化部７を１００℃で２秒間の熱融着を行った。次いで、粉材収容室３に上記粉材を３．６ｇ、液材収容室４に上記液を２．１ｇ充填した。最後に、粉材収容室３及び液材収容室４に空隙率３０％となる量の空気を混入させてから、周縁部５ａを１５０℃で２秒間の熱融着を行い、図１に示す歯科粉液材料入り調剤収容袋を得た。
【００８４】
得られた歯科粉液材料入り調剤収容袋の弱化部７の長さＡは６０ｍｍ、粉材収容室３と液材収容室４を合わせた長さＢは９０ｍｍであり、それらをかけ合わせて得られる収容室の面積は５４００ｍｍ２である。
【００８５】
［混和試験方法］
［混和用器具］
本実施例で用いた混和用器具ア〜キは、下記の通りである。
【００８６】
なお、下記に記す調剤収容袋との接触する線の長さ、面の面積は、各混和用器具にスタンプ用インクを塗布し、調剤収容袋に０．５ｋｇの押圧力を加えた時に、調剤収容袋に転写された像の形状から得られる線の長さ、面の面積を指す。
【００８７】
ア：直径３ｍｍ、長さ１５０ｍｍのポリエチレン製の棒状の混和用器具である（ヤング率：１．２ＧＰa）。０．５ｋｇの力を加えた時に線（３ｍｍ）で調剤収容袋と接する（棒状の混和用器具先端の円周部の一部で接する）。
【００８８】
イ：直径２０ｍｍ、高さ２４ｍｍの円柱状のポリプロピレン製のローラー部と、長さ１２０ｍｍのポリプロピレン製の取っ手部からなるローラー状の混和用器具である（ヤング率：１．９ＧＰa；図６）。０．５ｋｇの力を加えた時に線（２４ｍｍ）で調剤収容袋と接する。
【００８９】
ウ：幅５０ｍｍ、厚さ３ｍｍ、長さ９０ｍｍで、持ち手になるにつれ、幅が２０ｍｍまで細くなっているポリカーボネート製の台形状の混和器具である（ヤング率：２．３ＧＰa；図７）。０．５ｋｇの力を加えた時に線（５０ｍｍ）で調剤収容袋と接する。
【００９０】
エ：幅１０ｍｍ、厚さ４ｍｍから先端にいくにつれ、幅５ｍｍ、厚さ１ｍｍに薄くなっていき、その先端は丸みを帯びている長さ１３５ｍｍのポリプロピレン製のヘラ状の混和用器具である（ヤング率：１．５ＧＰa）（トクヤマデンタル社製スパチュラ「Ｎｏ．００１）。０．５ｋｇの力を加えた時に面（７５ｍｍ２）で調剤収容袋と接する。
【００９１】
オ：幅５ｍｍ、厚さ２ｍｍ、長さ１５０ｍｍの合成ゴム製の板状の混和用器具である（ヤング率：０．０５ＧＰa）。０．５ｋｇ未満の力を加えると、２４ｍｍたわみ、面（１２０ｍｍ２）で調剤収容袋と接する。
【００９２】
カ：幅５ｍｍ、厚さ３ｍｍ、長さ１４０ｍｍのポリプロピレン製の板状の混和用器具である（ヤング率：２．０ＧＰa）。０．５ｋｇの力を加えると、７ｍｍたわみ、面（３５ｍｍ２）で収容袋と接する。
【００９３】
キ：幅１０ｍｍ、長さ７０ｍｍの調剤収容袋の上面と下面を挟む形状であるスクイザー状のポリエチレン製の混和用器具である（ヤング率：１．３ＧＰa；図８）。本混和器具は、先端から５８ｍｍの長さまで収容袋の上面と下面を挟む形状になっているため、面（５８０ｍｍ２）で収容袋と接する。
【００９４】
［混和方法］
本実施例で用いた混和方法Ｖ〜Ｚは、下記の通りである。
【００９５】
Ｖ：液材を収容した液材収容室を両手の親指と人指し指との間に挟み込むようにして把持した後、液材収容室の液材を、粉材を収容した粉材収容室側に押し込むようにして押圧して調剤収容袋の弱化部を破断した。調剤収容袋を作業台に置き、混和用器具を収容袋の上面に置き、その上で０．５ｋｇの押圧力を加えながら、液収容室と粉収容室を行き来させ、混和を行った。
【００９６】
Ｗ：液材を収容した液材収容室を両手の親指と人指し指との間に挟み込むようにして把持した後、液材収容室の液材を、粉材を収容した収容室側に押し込むようにして押圧して調剤収容袋の弱化部を破断した。調剤収容袋を作業台に置き、混和用器具を収容袋の上面に置き、その上で０．５ｋｇの押圧力を加えながら、粉材収容室内で、円を描くように動かし、混和を行った。
【００９７】
Ｘ：液材を収容した液材収容室を両手の親指と人指し指との間に挟み込むようにして把持した後、液材収容室の液材を、粉材を収容した収容室側に押し込むようにして押圧して調剤収容袋の弱化部を破断した。混和用器具で調剤収容袋の上面と下面を０．５ｋｇの押圧力を加え挟み、調剤収容袋を横方向に回転させ、しごくように混和を行った。
【００９８】
Ｙ：液材を収容した液材収容室を両手の親指と人指し指との間に挟み込むようにして把持した後、液材収容室の液材を、粉材を収容した収容室側に押し込むようにして押圧して調剤収容袋の弱化部を破断した。その後、親指と人差し指によって、調剤袋本体表面を押すようにして、押圧力を加え、混和を行った。
【００９９】
Ｚ：ラバーカップ内へ粉末と液を計量し、ヘラを用いて開放状態で混和を行った。
【０１００】
［接触する線の長さの割合、面の面積の割合］
接触する線の長さの割合は、下記式によって求めた。
【０１０１】
接触する線の長さの割合（％）
＝混和用器具が調剤収容袋と接触する線の長さ／調剤収容袋の弱化部の長さ  ×１００
また、接触する面の面積の割合は、下記式によって求めた。
【０１０２】
接触する面の面積の割合（％）
＝接触する面の面積／調剤収容袋を平面図として見た時の、弱化部を破断後に連通して得られる各収容室を１つとした場合の収容室の面積  ×１００
なお、実施例においては弱化部の長さは６０ｍｍ、調剤収容袋を平面図として見た時の、弱化部を破断後に連通して得られる各収容室を１つとした場合の収容室の面積は５４００ｍｍ２であった。
【０１０３】
［手の温度］
各実施例において、二成分系歯科材料の混和を開始する直前に左右の掌の指部分の手の温度を、放射温度計（株式会社カスタム社製ＩＲ−３０２）を用いて各１回ずつ測定した。左右の手の温度の平均値を求めた。求めた平均値を以下の３種類の基準により分け、手の温度とした。
【０１０４】
低：平均値が２９℃未満
中：平均値が２９℃以上３２℃未満
高：平均値が３２℃以上
【０１０５】
［空隙率］
空隙率は、液材を送り込んで粉材と混和する粉材収容室３の内容積に対する空隙量の割合で決定した。
【０１０６】
空隙率（％）＝空隙量／粉材収容室３の内容積×１００とした。
【０１０７】
空隙量（体積）は、予め測定しておいた粉材収容室３の内容積から混入される粉材及び液材の体積の合計を差し引いた体積で決定した。
【０１０８】
空隙量＝収容室３の内容積−（粉材体積＋液材体積）
また、粉材体積は粉材の重量を嵩密度で割り（粉材重量／嵩密度）、液材体積は液材の重量を液比重で割った（液材重量／液比重）。
【０１０９】
［混和性］
本実施例における混和性の評価を混和時間により、評価を行った。
【０１１０】
歯科粉液材料入り調剤収容袋の弱部を破断してから、二成分系歯科材料の二成分が全て均一に混ざるまでの時間を求め、これを混和時間とした。得られた混和時間を以下の４つの基準により、評価を行った。
【０１１１】
◎：２０秒以内に混和が完了した。
【０１１２】
○：２１〜３０秒以内に混和が完了した。
【０１１３】
△：３１〜６０秒以内に混和が完了した。
【０１１４】
×：６１秒以上混和に時間を要した。若しくは二成分系歯科材料が完全に混ざらなかった。
【０１１５】
混和時間は、次操作に早く移行できるという観点から、６０秒以内であることが好ましく、３０秒以内であることがより好ましく、２０秒以内で混和できることが最も好ましい。
【０１１６】
［ちょう度］
本実施例にて、初期粘度を評価するため、ちょう度の測定を行った。
【０１１７】
ＪＩＳ  Ｔ６５２１（義歯床用硬質裏装材）に基づき評価を行った。
【０１１８】
混和終了後、混和物を０．５ｍＬ採取し、ガラス板上に置いたプラスチックシート上に０．５ｍＬ吐出し、別のプラスチックシートを上から被せ、混和開始２分後から７．３５５Ｎの荷重を５分間かけた。その後、混和物が広がり、得られた円の直径を４点測り、平均値を求め、３個の試料の平均値をちょう度とした。また、手の温度条件を変更した場合も同様にちょう度を求め、それらの最大と最小値の差を得た。
【０１１９】
混和が終了した後の初期粘度が低いと、ちょう度は大きくなる。一方、混和が終了した後の初期粘度が高いと、ちょう度は小さくなる。ちょう度で得られた大きさに５ｍｍ以上の違いがある場合、その流動性の差は、感覚でも認識することができ、違和感に繋がる。
【０１２０】
［気泡混入］
表１の気泡混入は、６ｍｍφ×１ｍｍの硬化体表面に確認される気泡、及び微小の気泡の存在によって生じる空隙、または白化領域を拡大鏡にて観察し、全体に占める面積の割合を求めた。なお、該硬化体を作製する際にはいずれの混ぜ方においても、粉に対して液がいきわたったのを確認後、さらに５秒間混和して上記の大きさの穴を有するモールド等に適量を流し入れた。圧接しない状態で静置、硬化後、耐水研磨紙（８００番）で表面を平面にした。気泡の混入具合を下記４段階の基準を用いて評価を行った。なお、気泡の少ない方が評価が高い。
【０１２１】
Ａ：気泡が１０％未満
Ｂ：気泡が１０％以上〜２０％未満
Ｃ：気泡が２０％以上〜３０％未満
Ｄ：気泡が３０％以上
【０１２２】
＜実施例１〜７＞
表１に示す混和用器具、混和方法で歯科粉液材料ペーストの混和を行い、混和性、ちょう度、気泡混入について評価した。評価結果を表１に示す。
【０１２３】
なお、各実施例について３種類の手の温度で評価を行った。
【０１２４】
＜比較例１＞
混和用器具は用いず、液材を収容した液材収容室を両手の親指と人指し指との間に挟み込むようにして把持した後、液材収容室の液材を、粉材を収容した収容室側に押し込むようにして押圧して調剤収容袋の弱化部を破断した。その後、親指と人差し指によって、調剤袋本体表面を押すようにして、押圧力を加え、混和を行った。混和性、ちょう度、気泡混入についての評価結果を表１に示す。
【０１２５】
＜参考例１＞
調剤収容袋及び混和用器具は用いず、ラバーカップ内へ粉末と液を計量し、ヘラを用いて開放状態で混和を行った。混和性、ちょう度、気泡混入についての評価結果を表１に示す。
【０１２６】
【表１】
2019182765.tif 000002
【０１２７】
実施例１〜７は、本発明の構成を満足する形態であるが、手の温度に因らずちょう度は一定であり、また、ちょう度は全て参考例１と同等の値を示し、安定した混和物が得られていることがわかる。
【０１２８】
比較例１は、混和用器具を用いず、手による混和を行った場合であるが、手の温度の違いにより、ちょう度の値が大きく異なり、その差は６ｍｍとなった。
【０１２９】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
【０１３０】
例えば、上記実施形態では袋本体２を収容室３と収容室４に区画したが、袋本体２を３以上に区画して、それらの収容室の収容物を混ぜ合わせるようにしてもよい。
【符号の説明】
【０１３１】
１  調剤収容袋
２  袋本体
３  粉材収容室
４  液材収容室
５  周縁部
７  弱化部
８  粉材
９  液材
Ａ  弱化部７の長さ
Ｂ  粉材収容室３と液材収容室４を合わせた長さ
【図１】
2019182765.tif 000003
【図２】
2019182765.tif 000004
【図３】
2019182765.tif 000005
【図４】
2019182765.tif 000006
【図５】
2019182765.tif 000007
【図６】
2019182765.tif 000008
【図７】
2019182765.tif 000009
【図８】
2019182765.tif 000010